(57)【要約】  本発明は、材料中で部分結晶性プラスチックを着色するための方法に関する。前記発明は、（ｉ）ホモポリマー、ターポリマー、またはエチレンコポリマー、プロピレン、ブチレン、スチレンおよび／またはジビニルベンゼン、ポリエステル、ポリアミドおよび熱可塑性イオノマーの群からの部分結晶性プラスチック；（ｉｉ）ジケトピロロピロール、キナクリドン、ジスアゾ縮合、イソインドリノンおよびイソインドリン顔料の群からの顔料；および（ｉｉｉ）顔料１重量部に対して、式（Ｉ）［式中、Ｑは、式（１ａ）のジケトピロロピロール化合物の基であり、Ｒ１４、Ｒ１５、Ｒ１６およびＲ１７は、独立に水素、ハロゲン、Ｃ１〜Ｃ４アルキル、Ｃ１〜Ｃ４アルコキシ、またはシアノを表し；ｓは０．１〜４．０の数であり；Ｒは、式−ＣＯＮＺ１Ｚ２、−ＮＺ１Ｚ２または−ＣＯＯＺ３の基である。］の添加物０．００１から０．２５重量部が形成されることを特徴とする。2008510049.tif 000025
2008510049.tif 000002
【特許請求の範囲】
【請求項１】
部分結晶性プラスチックの原液着色方法であって、
（ｉ）エチレン、プロピレン、ブチレン、スチレンおよび／またはジビニルベンゼンのホモポリマー、ターポリマー、またはコポリマー、ポリエステル、ポリアミドおよび熱可塑性イオノマーの群からの部分結晶性プラスチック；
（ｉｉ）ジケトピロロピロール、キナクリドン、ジスアゾ縮合、イソインドリノンおよびイソインドリン顔料の群からの顔料；および
（ｉｉｉ）顔料１重量部を基準にして、式（Ｉ）：
【化１】
2008510049.tif 000020
の添加物０．００１から０．２５重量部
［式中、Ｑは、式（Ｉａ）のジケトピロロピロール化合物残部であり、
【化２】
2008510049.tif 000021
Ｒ１４、Ｒ１５、Ｒ１６およびＲ１７は、独立に水素、ハロゲン、Ｃ１〜Ｃ４アルキル、Ｃ１〜Ｃ４アルコキシ、またはシアノであり；
ｓは、０．１から４．０であり；および
Ｒは、式−ＣＯＮＺ１Ｚ２、−ＮＺ１Ｚ２または−ＣＯＯＺ３の基であり、
Ｚ１およびＺ２は、同一であるか異なり、水素またはＣ１〜Ｃ３０アルキルまたはＣ２〜Ｃ３０アルケニル基を表し、直鎖または分岐鎖であることができ、ならびに非置換またはハロゲン、ヒドロキシル、ヒドロキシカルボニル、Ｃ４〜Ｃ１５シクロアルキまたはＣ１〜Ｃ１５アルコキシ置換されていることができ、アルケニルは一不飽和または多不飽和であり、但し、Ｚ１およびＺ２は両方が水素であることはなく、
Ｚ３は、水素、アンモニウム、アルキルアンモニウム、アルカリ金属、Ｃ１〜Ｃ３０アルキルまたはＣ２〜Ｃ３０アルケニル基を表し、直鎖または分岐鎖であることができ、非置換またはハロゲン、ヒドロキシル、ヒドロキシカルボニル、Ｃ４〜Ｃ１５、シクロアルキまたはＣ１〜Ｃ１５アルコキシ置換されていることができ、アルケニルは一不飽和または多不飽和である。］
を形成することを含む方法。
【請求項２】
前記顔料（ｉｉ）が式（ＩＩ）のジケトピロロピロールである、請求項１に記載の方法。
【化３】
2008510049.tif 000022
［式中、
Ｒ１０、Ｒ１１、Ｒ１２およびＲ１３は、独立に水素、ハロゲン、Ｃ１〜Ｃ４アルキル、Ｃ１〜Ｃ４アルコキシ、シアノまたはフェニルである。］。
【請求項３】
Ｒ１１およびＲ１３がそれぞれ水素であり、および
Ｒ１０およびＲ１２が、同一であるか異なり、それぞれ水素、メチル、ｔｅｒｔ−ブチル、塩素、シアノまたはフェニルである、請求項２に記載の方法。
【請求項４】
前記顔料（ｉｉ）が、Ｃ．Ｉ．ピグメントオレンジ７１、７３、８１、ピグメントレッド２５４、２５５、２６４、２７０、２７２、ピグメントイエロー１３９、ピグメントバイオレット１９、３７、またはピグメントブルー１５である、請求項１から３の少なくとも一項に記載の方法。
【請求項５】
Ｚ１およびＺ２が、同一であるかまたは異なり、それぞれＣ２〜Ｃ１８アルキルまたはＣ２〜Ｃ１８アルケニルであり、
Ｚ３がＣ２〜Ｃ１８アルキルまたはＣ２〜Ｃ１８アルケニルであり、
Ｒ１４およびＲ１６が、それぞれ水素であり、および
Ｒ１５およびＲ１７が、それぞれ水素、メチル、ｔｅｒｔ−ブチル、塩素またはシアノである、請求項１から４の少なくとも一項に記載の方法。
【請求項６】
ｓが０．５から２．５である、請求項１から５の少なくとも一項に記載の方法。
【請求項７】
部分結晶性プラスチック１重量部を基準にして、顔料プラス式（Ｉ）の添加物を、０．０００１から０．５重量部まで使用する、請求項１から６の少なくとも一項に記載の方法。
【請求項８】
顔料１重量部を基準にして、式（Ｉ）の添加物を０．０２から０．１重量部使用する、請求項１から７の少なくとも一項に記載の方法。
【請求項９】
界面活性剤、色素性および非色素性分散剤、充填剤、標準化剤、樹脂、蝋、脱泡剤、防塵剤、増量剤、遮光着色剤、防腐剤、乾燥遅延剤、レオロジー制御添加剤、湿潤剤、酸化防止剤、ＵＶ吸収剤、および光安定剤の群からの、少なくとも１つのさらなる助剤を、プラスチックと顔料の組合せ１重量部を基準にして、最大で０．５重量部使用する、請求項１から８の少なくとも一項に記載の方法。
【請求項１０】
部分結晶性プラスチックが、ＨＤＰＥ、ＭＤＰＥ、ＬＤＰＥ、ポリプロピレン、ＰＶＣ、ＰＥＴ、ナイロン６またはナイロン６６である、請求項１から９の少なくとも一項に記載の方法。
【請求項１１】
前記成分が、押出成形法または射出成形法により成形される、請求項１から１０の少なくとも一項に記載の方法。
【請求項１２】
（ｉｉ）ジケトピロロピロール顔料および
（ｉｉｉ）顔料１重量部を基準にして、式（Ｉ）の添加物を０．００１から０．２５重量部
【化４】
2008510049.tif 000023
［式中、Ｑは式（Ｉａ）のジケトピロロピロール化合物残部であり、
【化５】
2008510049.tif 000024
Ｒ１４、Ｒ１５、Ｒ１６およびＲ１７は、独立に水素、ハロゲン、Ｃ１〜Ｃ４アルキル、Ｃ１〜Ｃ４アルコキシ、またはシアノであり；
ｓは０．１から４．０であり；および
Ｒは、式−ＣＯＮＺ１Ｚ２の基であり、
Ｚ１およびＺ２は、同一であるか異なり、水素またはＣ１〜Ｃ３０アルキルまたはＣ２〜Ｃ３０アルケニル基を表し、直鎖または分岐鎖であることができ、ならびに非置換またはハロゲン、ヒドロキシル、ヒドロキシカルボニル、Ｃ４〜Ｃ１５シクロアルキまたはＣ１〜Ｃ１５アルコキシ置換されていることができ、アルケニルは一不飽和または多不飽和であり、但し、Ｚ１およびＺ２は両方が水素であることはない。］
を含む顔料配合物。
【請求項１３】
前記ジケトピロロピロール顔料（ｉｉ）が、Ｃ．Ｉピグメントレッド２５４である、請求項１２に記載の顔料配合物。
【発明の詳細な説明】
【技術分野】
【０００１】
本発明は、部分結晶性プラスチックの着色に、ある一定のジケトピロロ［３，４ｃ］ピロール添加物を使用することに関する。
【背景技術】
【０００２】
部分結晶性プラスチックを有機顔料によって着色すると、反りまたは歪み現象を頻繁に引き起こす。大きな体積の射出成形品、特にポリエチレンからなるもの、を着色する場合は、変形、収縮および亀裂（内部応力）が生じ、適用分野によっては、着色された物品を使用不能にする。例えば、瓶の枠箱は形状を損ない、積み上げることができなくなる可能性が高い。
【０００３】
これらの欠点は、有機顔料の大多数に関係するものであり、無機顔料および有機顔料の小数は中立的に振る舞う。顔料は、ポリマー融液が固化する間中、核形成サイトの役割を果たし、反りまたは歪みを生じやすいポリマーをもたらすと考えられる。
【０００４】
プラスチックの着色に用いられる顔料は、反りのない着色をもたらすのみならず、顔料としての高度な性能要件、例えば、良好な分散性、高着色力、高い彩度の鮮明な色相、高熱堅牢度、良好な耐にじみ性ならびに良好な耐光および耐候性などを満たさなければならない。また、顔料は１つの系だけではなく理想的には全般に使用できることが望ましい。したがって、顔料は、非部分結晶性プラスチックにも、およびその他の高分子有機材料の着色にも適していなければならず、例えば、さらにその他の要件、例えば、粉砕配合物または即席印刷およびコーティングカラーが低粘度であること、良好な耐凝集性、耐溶媒性および耐上塗り膜性、高度な光沢および、金属効果コーティングの場合の高い透明性などを満たさなければならないコーティングまたは印刷系においても使用できなければならない。
【０００５】
さまざまな方法が、反り問題の悪影響を防止するためにすでに提案されている。反りを免れる顔料は、例えば、ＥＰ０９５２１８３Ａ１およびＷＯ２００４／０１５６６に従って、長鎖の置換基を有するジケトピロロピロールを用いることによって得られている。
【発明の開示】
【発明が解決しようとする課題】
【０００６】
しかし、これらの方法は、上記の性能特性に関する現在の要件を必ずしも満たすものではない。本発明は、ジケトピロロピロール顔料によって部分結晶性プラスチックの反りを免れた着色を達成するための新たな方法を見いだすことを目的とする。
【課題を解決するための手段】
【０００７】
この目的は、以下に述べる顔料調合によって、意外にも達成されることを発見した。
【０００８】
したがって、本発明は、部分結晶性プラスチックの原液着色法を提供するものであり、この方法は、
（ｉ）エチレン、プロピレン、ブチレン、スチレンおよび／またはジビニルベンゼンのホモポリマー、ターポリマー、またはコポリマー、ポリエステル、ポリアミドおよび熱可塑性イオノマーの群からの部分結晶性プラスチック；
（ｉｉ）ジケトピロロピロール、キナクリドン、ジスアゾ縮合、イソインドリノンおよびイソインドリンの群からの顔料；および
（ｉｉｉ）顔料１重量部を基準にして、式（Ｉ）：
【０００９】
【化６】
2008510049.tif 000003
の添加物０．００１から０．２５重量部を形成することを含み；
式中、Ｑは、式（Ｉａ）のジケトピロロピロール化合物の残部であり、
【００１０】
【化７】
2008510049.tif 000004
式中、
Ｒ１４、Ｒ１５、Ｒ１６およびＲ１７は、独立に水素、ハロゲン、例えば塩素または臭素、Ｃ１〜Ｃ４アルキル、例えばメチル、エチルまたはｔｅｒｔ−ブチル、Ｃ１〜Ｃ４アルコキシ、例えばメトキシ、またはシアノであり；
ｓは０．１から４．０の数であり；
Ｒは、式−ＣＯＮＺ１Ｚ２、−ＮＺ１Ｚ２または−ＣＯＯＺ３の基であり、
式中、
Ｚ１およびＺ２は、同一であるか異なり、水素またはＣ１〜Ｃ３０アルキルまたはＣ２〜Ｃ３０アルケニル基を表し、直鎖または分岐鎖であることができ、非置換またはハロゲン、ヒドロキシル、ヒドロキシカルボニル、Ｃ４〜Ｃ１５シクロアルキまたはＣ１〜Ｃ１５アルコキシ置換されていることができ、アルケニルは一不飽和または多不飽和であり、但し、Ｚ１およびＺ２は両方が水素であることはなく、
Ｚ３は、水素、アンモニウム、アルキルアンモニウム、アルカリ金属、Ｃ１〜Ｃ３０アルキルまたはＣ２〜Ｃ３０アルケニル基を表し、直鎖または分岐鎖であることができ、非置換またはハロゲン、ヒドロキシル、ヒドロキシカルボニル、Ｃ４〜Ｃ１５シクロアルキまたはＣ１〜Ｃ１５アルコキシ置換されることができ、アルケニルは一不飽和または多不飽和である。
【発明を実施するための最良の形態】
【００１１】
顔料（ｉｉ）は、好ましくは、式（ＩＩ）：
【００１２】
【化８】
2008510049.tif 000005
のジケトピロロピロールであり、
式中、Ｒ１０、Ｒ１１、Ｒ１２およびＲ１３は、独立に水素、ハロゲン、例えば、塩素または臭素、Ｃ１〜Ｃ４アルキル、例えば、メチル、エチルまたはｔｅｒｔ−ブチル、Ｃ１〜Ｃ４アルコキシ、例えば、メトキシ、シアノまたはフェニルである。
【００１３】
より好ましくは、
Ｒ１１およびＲ１３はそれぞれ水素であり、
Ｒ１０およびＲ１２は、同一であるか異なり、それぞれ水素、メチル、ｔｅｒｔ−ブチル、塩素、シアノまたはフェニルである。
【００１４】
顔料（ｉｉ）の例は、Ｃ．Ｉ．ピグメントオレンジ７１、７３、８１、ピグメントレッド２５４、２５５、２６４、２７０、２７２、ピグメントイエロー１３９、ピグメントバイオレット１９、３７、ピグメントブルー１５である。
【００１５】
好ましい添加物は、
Ｚ１およびＺ２が、同一であるか異なり、それぞれＣ２〜Ｃ１８アルキルまたはＣ２〜Ｃ１８アルケニルであり、
Ｚ３がＣ２〜Ｃ１８アルキルまたはＣ２〜Ｃ１８アルケニルであり、
Ｒ１４およびＲ１６が、それぞれ水素であり、
Ｒ１５およびＲ１７が、それぞれ水素、メチル、ｔｅｒｔ−ブチル、塩素またはシアノであるものである。
【００１６】
好ましい添加物は、さらに、ｓが０．２から３．０および特に０．５から２．５であるものである。
【００１７】
本発明による着色は、部分結晶性プラスチック１重量部を基準にして、顔料プラス式（Ｉ）の添加物を０．０００１から０．５重量部、特に０．０００２から０．０５重量部、およびより好ましくは、０．０００５から０．０１重量部有利に使用する。マスターバッチを着色しなければならない場合は、部分結晶性プラスチック１重量部を基準にして、顔料プラス式（Ｉ）の添加物を約０．０５から０．５重量部使用する。
【００１８】
望ましい反りのない状態を達成するために、顔料１重量部を基準にして、式（Ｉ）の添加物を０．００１から０．２５重量部、特に０．０１から０．１５重量部およびより好ましくは、０．０２から０．１重量部使用することが有利である。
【００１９】
本発明の添加物は、従来法により調製することができる。この方法は、適切に置換されたニトリルが、ＥＰ−Ａ−００９４９１１に記載の工程と同じく、適切な溶媒中で、コハク酸ジエステルおよび強塩基と反応させられることを含む。
【００２０】
上述の成分のみならず、界面活性剤、色素性および非色素性分散剤、充填剤、標準化剤（ｓｔａｎｄａｒｄｉｚｅｒｓ）、樹脂、蝋、脱泡剤、防塵剤、増量剤、遮光着色剤、防腐剤、乾燥遅延剤、レオロジー制御添加剤、湿潤剤、酸化防止剤、ＵＶ吸収剤、および光安定剤の群からの、少なくとも１つのさらなる助剤を、プラスチックと顔料の混合物１重量部を基準にして、０から０．５重量部、好ましくは０．００１から０．１重量部まで使用することができる。
有用な界面活性剤には、アニオンまたはアニオン活性、カチオンまたはカチオン活性、および非イオン性物質またはこれらの試薬の混合物が含まれる。
適切なアニオン活性物質の例には、脂肪酸タウリド、脂肪酸Ｎ−メチルタウリド、脂肪酸イセチオネート、アルキルフェニルスルホネート、アルキルナフタレンスルホネート、アルキルフェノールポリグリコールエーテル硫酸エステル、脂肪アルコールポリグリコールエーテルサルフェート、脂肪酸アミドポリグリコールエーテルサルフェート、アルキルスルホスクシナメート、アルケニルコハク酸モノエステル、脂肪アルコールポリグリコールエーテルスルホコハク酸エステル、アルカンスルホネート、脂肪酸グルタメート、アルキルスルホコハク酸エステル、脂肪酸サルコシド；脂肪酸、例は、パルミチン酸、ステアリン酸およびオレイン酸；セッケン、例は、脂肪酸、ナフテン酸および（例えば、アビエチン酸など）樹脂酸のアルカリ金属塩、アルカリ溶解性樹脂、例はロジン改質マレイン酸樹脂およびシアヌル酸塩化物、タウリン、Ｎ，Ｎ′−ジエチルアミノプロピルアミンおよびｐ−フェニレンジアミンをベースとする縮合生成物がある。特に好ましいものは、樹脂セッケン、すなわち、樹脂酸のアルカリ金属塩である。
適切なカチオン活性物質の例には、第四級アンモニウム塩、脂肪アミンアルコキシレート、アルコキシル化ポリアミン、脂肪アミンポリグリコールエーテル、脂肪アミンまたは脂肪アルコールから誘導された脂肪アミン、ジアミンおよびポリアミン、および前記アミンのアルコキシレート、脂肪酸から誘導されたイミダゾリン、およびこれらのカチオン活性物質の塩、例えば、アセテートなど、が含まれる。
適切な非イオン物質の例には、アミン酸化物、脂肪アルコールポリグリコールエーテル、脂肪酸ポリグリコールエステル、ベタイン、例えば、脂肪酸アミドＮ−プロピルベタインなど、脂肪族および芳香族アルコールのリン酸エステル、脂肪アルコールまたは脂肪アルコールポリグリコールエーテル、脂肪酸アミドエトキシレート、脂肪アルコール−アルキレンオキシド付加物、およびアルキルフェノールポリグリコールエーテルなどが含まれる。
【００２１】
顔料（ｉｉ）および添加物（ｉｉｉ）および本発明の工程において使用されるいずれのさらなる助剤も、これらの成分からなる顔料調合物の形態で使用できる。一般に、顔料調合物は、自由に流れる粉末成分の固体系を含むかまたは顆粒を含む。しかし、プラスチック濃縮物（マスターバッチ）と同様に水性または溶媒を含むプレスケーキも可能である。
【００２２】
顔料調合物は、製造作業の間に互いに混合され、または互いに作用し合うことができるようにされる、添加物またはこれらの添加物の混合物、および顔料またはこれらの顔料の混合物によって製造できる。例えば、ジケトピロロピロール顔料の製造作業は、合成、細かな分割および／または分散、例えば、粉砕、混練、または再沈殿、必要ならば仕上げ、およびまた、プレスケーキとしてまたは乾燥粒状体または粉末としての単離を含む。他の基本顔料の製造作業は、文献から公知である。例えば、添加物は、例えば、合成、微細分割操作、仕上げ、単離、乾燥または粉末化などの、通例の加工段階の１つの、前に、その間に、またはその後で、添加できる。例えば、合成のように早い段階で添加すると、微粒子を生じることになる。添加物は、細分化された量を異なった時間に添加することもできることが理解されるはずである。
添加物が、微細分割操作の間に添加される場合は、添加物は、例えば、塩の混練の前または混練の間に、粗製顔料の乾式粉砕の前または粉砕の間に、または粗製顔料の湿式粉砕の前または粉砕の間に添加される。
添加物を、任意の所望のｐＨの水性または水性有機媒質において、または有機媒質において、基本顔料の仕上げの前または後から、添加することは、同様に有利になるはずである。
添加物は、また、好ましくは水で湿った顔料のプレスケーキに、乾燥に先立って添加され、取り込まれることができ、この場合は添加物自体がプレスケーキとして同じく存在しうる。さらに、添加物の粉末または粒状体を顔料の粉末または粒状体と乾式混合すること、または顔料および添加物を、粉砕または粉末化する過程で混合を達成させることもできる。
【００２３】
本発明により達成される反りの改善は、添加物により基本顔料の表面構造が変更されるためであると考えられる。添加物の有効性およびそれによって生じる顔料調合物の品質が、基本顔料の製造作業において添加物を添加する時間に依存するという、多数の一連の事例が存在する。２種またはそれ以上の添加物が使用される場合は、添加物は同時にまたは異なる時間に添加されることができるか、または添加される前に混合できる。また、添加物の有効性も、粒子の寸法および粒子の形状、およびコーティング可能な顔料表面積の割合に依存しうる。添加物は、企図されている適用媒質においてのみ、顔料に添加されることが好ましい。添加物のそれぞれの最適濃度は、顔料特性の向上が添加物の量と、常に直線的に相関するとは限らないので、予め行う予備試験において決定されなければならない。
【００２４】
本明細書において使用される用語「反りのない（反りを免れた）」は、未処理の顔料と比較して、明らかに小さくなっている反りの程度を意味するものと理解されるべきである。
【００２５】
部分結晶性プラスチックは、固化して（核形成剤（例えば、有機顔料）の存在下でのみ結晶化するものを含めて）小さな結晶核または結晶性凝集体を形成するものを指すと理解されるべきである。部分結晶性プラスチックは、一般に熱可塑性高分子有機材料であり、１０４から１０８ｇ／ｍｏｌ、好ましくは１０５から１０７ｇ／ｍｏｌの分子量（Ｍｗ）、および１０から９９．９％、好ましくは４０から９９％、より好ましくは８０から９９％の結晶化度（Ｘｃ）を有するものである。好ましい部分結晶性プラスチックは、エチレン、プロピレン、ブチレン、スチレンおよび／またはジビニルベンゼンのホモポリマー、ブロックまたはランダムコポリマーおよびターポリマー、特にポリオレフィン、例えば、ポリエチレン（ＨＤＰＥ、ＭＤＰＥ、ＬＤＰＥ）、ポリプロピレン、特に高密度ポリエチレン（ＨＤＰＥ）、さらにポリスチレン、ＰＶＣ、ポリエステル、例えば、ポリエチレンテレフタレート、およびポリアミド、例えば、ナイロン６およびナイロン６６、および熱可塑性イオノマーである。部分結晶性プラスチックは、さらに、通常の量の添加物、例えば、安定剤、蛍光増白剤、充填剤および潤滑剤を含む。
【００２６】
プラスチックの成形は、押出成形または射出成形法を用いて行うことができる。押出成形法においては、ポリマーは、最初に押出成形機において可塑化され、引き続いて、成形用の適切なダイを通されてプレスされる。この方法は、例えば、さまざまな断面の成形物、例えば、平坦な、中空の、開放されたまたは中身の詰まった成形物などを製造するために使用できる。射出成形法においては、溶融され、可塑化されたポリマーは、金型キャビティーが所望の物品の形状および寸法を有する金型へ射出される。ポリマーが冷却された後、金型は開かれ、最終物品が取り出される。
【００２７】
顔料調合が、ポリオレフィンの反り傾向に及ぼす影響は、ＤＩＮ  ＥＮ  ＩＳＯ２９４−４に準拠して、平板形状の即席の射出成形品について試験する。エージングの後、平板の寸法（長さ、幅）を測定し、反りの程度を決定する。
【００２８】
（ｉｉ）ジケトピロロピロール顔料、好ましくは前述の式（ＩＩ）の、特にＣ．Ｉ．ピグメントレッド２５４；および
（ｉｉｉ）顔料１重量部を基準にして、式（Ｉ）の添加物を０．００１から０．２５重量部；
【００２９】
【化９】
2008510049.tif 000006
［式中、
Ｑは、式（Ｉａ）のジケトピロロピロール化合物の残部であり：
【００３０】
【化１０】
2008510049.tif 000007
式中、
Ｒ１４、Ｒ１５、Ｒ１６およびＲ１７は、独立に水素、ハロゲン、Ｃ１〜Ｃ４アルキル、Ｃ１〜Ｃ４アルコキシ、またはシアノであり；
ｓは０．１から４．０であり；
Ｒは、式−ＣＯＮＺ１Ｚ２の基であり、
式中、
Ｚ１およびＺ２は、同一であるか異なり、水素またはＣ１〜Ｃ３０アルキルまたはＣ２〜Ｃ３０アルケニル基を表し、直鎖または分岐鎖であることができ、非置換またはハロゲン、ヒドロキシル、ヒドロキシカルボニル、Ｃ４〜Ｃ１５シクロアルキまたはＣ１〜Ｃ１５アルコキシ置換されていることができ、アルケニルは一不飽和または多不飽和であり、但し、Ｚ１およびＺ２は両方が水素であることはない。］
を含む顔料調合物は、新規であり、本発明の主題の一部を同様に形成する。
【００３１】
本発明の顔料調合物は、ＷＯ２００４／０１５６６に記載の混合物と比較して、改善された反り特性を有する。
【００３２】
加えて、本発明の顔料調合は、ＥＰ０９５２１８３Ａ１に記載の混合物と比較して、ＤＩＮ  ＥＮ  １２８７７準拠の熱安定性が高められている。
【００３３】
以下の実施例においては、百分率は、特段の記述がない限り重量を基準とする。
【実施例】
【００３４】
（実施例１ａ）
３−シアノ安息香酸３０ｇを塩化チオニル３００ｇ中で４時間還流する。塩化チオニルを水ジェット真空下で蒸留し、残渣を、１，４−ジオキサン２００ｍｌ中にとる。ピリジン１６．６ｇとメチルブチルアミン１８．３ｇを添加し、室温において４５分間撹拌する。溶液を、ジクロロメタン２００ｍｌと１０％ＮａＯＨ水溶液２００ｍｌにより抽出し、生成物（ＩＩＩ）を、ジクロロメタン相から単離する。
【００３５】
【化１１】
2008510049.tif 000008
【００３６】
（実施例１ｂ）
式（ＩＶ）の添加物を、ＥＰ−Ａ−００９４９１１において開示されている方法により、アミルアルコール中でナトリウムアミレートの存在下において、ベンゾニトリル（ＩＩＩ）とコハク酸ジイソプロピルとの反応によって調製する。この反応においては、ナトリウムの６．９ｇが、沸点においてアミルアルコール２００ｇ中で反応する。ベンゾニトリル（ＩＩＩ）の４３．６ｇが、得られたナトリウムアミレート中に溶解され、コハク酸ジイソプロピルの２０．２ｇを、１５０分経過する間に１００℃において一滴一滴添加する。１００℃においてさらに６時間撹拌し、水２００ｇの上に注ぎ、水蒸気蒸留によってアミルアルコールを除去し、生成物（ＩＶ）を濾過によって単離し、水で洗浄する。
【００３７】
【化１２】
2008510049.tif 000009
【００３８】
Ｐ．Ｒ．２５４（（登録商標）Ｉｒｇａｚｉｎ  Ｒｏｔ  ＢＯ）９５部を、式（ＩＶ）の添加物５部と混合する。顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
【００３９】
方法：射出成形されたポリエチレンにおける有機顔料の収縮試験。フィルムゲート付きの、寸法が６０×６０ｍｍの長方形平板を、成形する。成形の方向に沿って、およびそれを横切る方向での測定によって、評価が行われる。試験されるそれぞれの顔料に１０個の成形品が作製され、測定され、それぞれ平均値が使用される。使用される対照標準は、顔料を含まないプラスチック製の１０個の成形品である。その場合、この材料が、着色された系と同一の加工履歴を正確に経験することが、非常に大切である。
【００４０】
本発明の顔料調合物によって着色されたポリエチレン平板は、添加物なしの上記Ｐ．Ｒ．２５４（（登録商標）Ｉｒｇａｚｉｎ  Ｒｏｔ  ＢＯ）より、明らかに小さな反り値を有する。
【００４１】
（実施例２ａ）
３−シアノ安息香酸１０ｇを塩化チオニル１００ｇ中で４時間還流する。塩化チオニルを水ジェット真空下で蒸留し、残渣を、１，４−ジオキサン１００ｍｌ中にとる。ピリジン５．４ｇとジオクチルアミン１６．８７ｇを添加し、８０℃において１時間撹拌する。溶液を、ジクロロメタン１５０ｍｌと１０％ＮａＯＨ水溶液１００ｍｌにより抽出し、生成物（Ｖ）を、ジクロロメタン相から単離する。
【００４２】
【化１３】
2008510049.tif 000010
【００４３】
（実施例２ｂ）
式（ＶＩ）の添加物を、ＥＰ−Ａ−００９４９１１において開示されている方法により、実施例１ｂと同様に、アミルアルコール中でナトリウムアミレートの存在下において、ベンゾニトリル（Ｖ）とコハク酸ジイソプロピルとの反応によって調製する。
【００４４】
【化１４】
2008510049.tif 000011
【００４５】
Ｐ．Ｒ．２５４（（登録商標）Ｉｒｇａｚｉｎ  Ｒｏｔ  ＢＯ）９５部を、式（ＶＩ）の添加物５部と混合する。顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
【００４６】
本発明の顔料調合物によって着色されたポリエチレン平板は、添加物なしの上記Ｐ．Ｒ．２５４（（登録商標）Ｉｒｇａｚｉｎ  Ｒｏｔ  ＢＯ）より、明らかに小さな反り値を有する。
【００４７】
（実施例３ａ）
３−シアノ安息香酸１０ｇを塩化チオニル１００ｇ中で４時間還流する。塩化チオニルを水ジェット真空下で蒸留し、残渣を、１，４−ジオキサン１００ｍｌ中にとる。ピリジン５．４ｇとジシクロヘキシルアミン１２．６７ｇを添加し、８０℃において１時間撹拌する。溶液を、ジクロロメタン１５０ｍｌと１０％ＮａＯＨ水溶液１００ｍｌにより抽出し、生成物（ＶＩＩ）を、ジクロロメタン相から単離する。
【００４８】
【化１５】
2008510049.tif 000012
【００４９】
（実施例３ｂ）
式（ＶＩＩＩ）の添加物を、ＥＰ−Ａ−００９４９１１において開示されている方法により、実施例１ｂと同様に、アミルアルコール中でナトリウムアミレートの存在下において、ベンゾニトリル（ＶＩＩ）とコハク酸ジイソプロピルとの反応によって調製する。
【００５０】
【化１６】
2008510049.tif 000013
【００５１】
Ｐ．Ｒ．２５４（（登録商標）Ｉｒｇａｚｉｎ  Ｒｏｔ  ＢＯ）９５部を、式（ＶＩＩＩ）の添加物５部と混合する。顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
【００５２】
本発明の顔料調合物によって着色されたポリエチレン平板は、添加物なしの上記Ｐ．Ｒ．２５４（（登録商標）Ｉｒｇａｚｉｎ  Ｒｏｔ  ＢＯ）より、明らかに小さな反り値を有する。
【００５３】
（実施例４ａ）
３−シアノ安息香酸１０ｇを塩化チオニル１００ｇ中で４時間還流する。塩化チオニルを水ジェット真空下で蒸留し、残渣を、１，４−ジオキサン１００ｍｌ中にとる。ピリジン５．４ｇとドデシルアミン１２．９５ｇを添加し、８０℃において１時間撹拌する。溶液を、ジクロロメタン１５０ｍｌと１０％ＮａＯＨ水溶液１００ｍｌにより抽出し、生成物（ＩＸ）を、ジクロロメタン相から単離する。
【００５４】
【化１７】
2008510049.tif 000014
【００５５】
（実施例４ｂ）
式（Ｘ）の添加物を、ＥＰ−Ａ−００９４９１１において開示されている方法により、実施例１ｂと同様に、アミルアルコール中でナトリウムアミレートの存在下において、ベンゾニトリル（ＩＸ）とコハク酸ジイソプロピルとの反応によって調製する。
【００５６】
【化１８】
2008510049.tif 000015
【００５７】
Ｐ．Ｒ．２５４（（登録商標）Ｉｒｇａｚｉｎ  Ｒｏｔ  ＢＯ）９５部を、式（Ｘ）の添加物５部と混合する。顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
【００５８】
本発明の顔料調合物によって着色されたポリエチレン平板は、添加物なしの上記Ｐ．Ｒ．２５４（（登録商標）Ｉｒｇａｚｉｎ  Ｒｏｔ  ＢＯ）より、明らかに小さな反り値を有する。
【００５９】
（実施例５）
添加物（ＸＩ）を、ＥＰ−Ａ−０３５３１８４において開示されている方法により、調製する。この目的のために、１，４−ジケト−３，６−ビス（４−ブロモフェニル）ピロロ［３，４−ｃ］ピロール５ｇ、ｎ−メチルブチルアミン７．８１ｇおよび無水Ｎ−メチルピロリドン１００ｍｌを、窒素下で最初に投入するものとして、１０００ｍｌのテフロンオートクレーブ中に導入する。懸濁液を、穏やかに撹拌しながら、２時間の間に２００℃まで加熱し、穏やかに撹拌しながら２００℃で２４時間保持する。次いで、反応塊を室温まで冷却し、オートクレーブを開き、懸濁液を吸引濾過する。引き続き、濾過ケーキをＮ−メチルピロリドン、メタノールおよび熱湯により洗浄し、真空乾燥器内で８０℃において２４時間乾燥する。
【００６０】
【化１９】
2008510049.tif 000016
【００６１】
Ｐ．Ｒ．２５４（（登録商標）Ｉｒｇａｚｉｎ  Ｒｏｔ  ＢＯ）９５部を、式（ＸＩ）の添加物５部と混合する。顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
【００６２】
本発明の顔料調合物によって着色されたポリエチレン平板は、添加物なしの上記Ｐ．Ｒ．２５４（（登録商標）Ｉｒｇａｚｉｎ  Ｒｏｔ  ＢＯ）より、明らかに小さな反り値を有する。
【００６３】
（実施例６ａ）
３−シアノ安息香酸１０ｇを塩化チオニル１００ｇ中で４時間還流する。塩化チオニルを水ジェット真空下で蒸留し、残渣を、１，４−ジオキサン１００ｍｌ中にとる。ピリジン５．４ｇとデカノール１１．０６ｇを添加し、８０℃において１時間撹拌する。溶液を、ジクロロメタン１５０ｇと１０％ＮａＯＨ水溶液１００ｇにより抽出し、生成物（ＸＩＩ）を、ジクロロメタン相から単離する。
【００６４】
【化２０】
2008510049.tif 000017
【００６５】
（実施例６ｂ）
Ｐ．Ｒ．２５４（（登録商標）Ｉｒｇａｚｉｎ  Ｒｏｔ  ＢＯ）９５部を、実施例１ｂと同様に、アミルアルコール中でナトリウムアミレートの存在下において、ベンゾニトリル（ＸＩＩ）とコハク酸ジイソプロピルとの反応によって得られた添加物５部と混合する。
顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
本発明の顔料調合物によって着色されたポリエチレン平板は、添加物なしの上記Ｐ．Ｒ．２５４（（登録商標）Ｉｒｇａｚｉｎ  Ｒｏｔ  ＢＯ）より、明らかに小さな反り値を有する。
【００６６】
（実施例７（比較））
Ｐ．Ｒ．２５４（（登録商標）Ｉｒｇａｚｉｎ  Ｒｏｔ  ＢＯ）９５部を、ＷＯ２００４／０１５６６に記載の式（ＸＩＩＩ）の添加物５部と混合する。
【００６７】
【化２１】
2008510049.tif 000018
【００６８】
顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
着色されたポリエチレン平板は、実施例１ｂに記載された混合物、本発明の顔料調合物により着色されたポリエチレン平板より、明らかに大きな反り値を有する。
【００６９】
（実施例８（比較））
Ｐ．Ｒ．２５４（（登録商標）Ｉｒｇａｚｉｎ  Ｒｏｔ  ＢＯ）９５部を、ＥＰ０９５２１８３Ａ１に記載の式（ＸＩＶ）の添加物５部と混合する。
【００７０】
【化２２】
2008510049.tif 000019
【００７１】
添加物（ＸＩＶ）を添加されたＰ．Ｒ２５４は、本発明の顔料調合物によって着色されたポリエチレン平板より、ＤＩＮ  ＥＮ１２８７７による耐熱性が低い。
【００７２】
（実施例９）
Ｐ．Ｖ．１９（（登録商標）ＰＶ−Ｅｃｈｔｖｉｏｌｅｔｔ  ＥＲ）９５部を、式（ＩＶ）の添加物５部と混合する（実施例１ｂ）。
顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
【００７３】
本発明の顔料調合物により着色されたポリエチレン平板は、添加物なしの上記Ｐ．Ｖ１９（（登録商標）ＰＶ−Ｅｃｈｔｖｉｏｌｅｔｔ  ＥＲ）より、小さな反り値を有する。
【００７４】
（実施例１０）
Ｐ．Ｙ．１３９（（登録商標）ＰＶ−Ｅｃｈｔｇｅｌｂ  Ｈ２Ｒ）９５部を、式（ＩＶ）の添加物５部と混合する（実施例１ｂ）。
顔料調合物を用いてポリエチレン平板を着色し（（登録商標）Ｈｏｓｔａｌｅｎ  ＧＣ７２６０を６００ｇおよび顔料調合物を０．６ｇ）、反りを、ＤＩＮ  ＥＮ  ＩＳＯ２９４−４に準拠して決定する。
本発明の顔料調合物により着色されたポリエチレン平板は、添加物なしの上記Ｐ．Ｙ．１３９（（登録商標）ＰＶ−Ｅｃｈｔｇｅｌｂ  Ｈ２Ｒ）より、小さな反り値を有する。
【国際調査報告】
2008510049.tif 000026
2008510049.tif 000027
2008510049.tif 000028
2008510049.tif 000029